(57)【要約】【課題】  爪や皮膚に、任意の描線で高輝度又は高隠蔽性の装飾又は化粧を簡便に施す方法、並びに、その装飾又は化粧を施すための装飾セット又は化粧セットを提供する。【解決手段】  少なくとも、水とＯ／Ｗ型のエマルション樹脂を含有する乾燥後もタック性が残存する塗布液を充填した塗布具Ａを用いて、該塗布液を任意の形状・文字として爪、皮膚に塗布した後乾燥させ、タック性の発現した塗布描線上に転写箔を押圧接触させ、箔をはがすことで高輝度又は高隠蔽性の描線を転写することを特徴とする爪及び皮膚へ高輝度又は高隠蔽性の装飾又は化粧を施す方法。また、上記タック性の発現した塗布描線上に、転写箔を用いることなく、色材粉末を押圧接触させ、塗布描線外の粉末を刷毛などの清掃具で払い落とすことで高輝度又は高隠蔽性の描線を得ることを特徴とする爪及び皮膚へ高輝度又は高隠蔽性の装飾又は化粧を施す方法。【選択図】図１
2014065700.tif 000002
【特許請求の範囲】
【請求項１】
少なくとも、水とＯ／Ｗ型のエマルション樹脂を含有する乾燥後もタック性が残存する塗布液を充填した塗布具を用いて、該塗布液を任意の形状・文字として爪、皮膚に塗布した後乾燥させ、タック性の発現した塗布描線上に転写箔を押圧接触させ、箔をはがすことで高輝度又は高隠蔽性の描線を転写することを特徴とする爪及び皮膚へ高輝度又は高隠蔽性の装飾又は化粧を施す方法。
【請求項２】
少なくとも、水とＯ／Ｗ型のエマルション樹脂を含有する乾燥後もタック性が残存する塗布液を充填した塗布具を用いて、該塗布液を任意の形状・文字として爪、皮膚に塗布した後乾燥させ、タック性の発現した塗布描線上に色材粉末を押圧接触させ、塗布描線外の粉末を清掃具で払い落とすことで高輝度又は高隠蔽性の描線を得ることを特徴とする爪及び皮膚へ高輝度又は高隠蔽性の装飾又は化粧を施す方法。
【請求項３】
塗布液が、当該塗布液を用いて塗布厚５０μｍの皮膜を形成させ、２５℃、湿度６５％の環境下で３０分間乾燥した後の、傾斜式ボールタック試験（傾斜角３０°、２５℃）におけるボールナンバーが１以上である粘着性を有することを特徴とする、請求項１又は２に記載の爪及び皮膚へ高輝度又は高隠蔽性の装飾又は化粧を施す方法。
【請求項４】
塗布液のＯ／Ｗ型のエマルション樹脂が（アクリレーツ／アクリル酸エチルヘキシル）コポリマー、〔アクリレーツ／メタクリル酸アルキル（Ｃ１２−２２）〕コポリマーから選ばれる１種以上であることを特徴とする、請求項１〜３の何れか一つに記載の爪及び皮膚へ高輝度又は高隠蔽性の装飾又は化粧を施す方法。
【請求項５】
塗布時の描線は、透明から半透明乳白色であり、乾燥時には白色となることで描線を確認できると共に、描線乾燥の目安が色調（白色度）変化で判別されることを特徴とする、請求項１〜４の何れか一つに記載の爪及び皮膚へ高輝度又は高隠蔽性の装飾又は化粧を施す方法。
【請求項６】
描線乾燥の目安を色調（白色度）変化で知らせるため、（スチレン／アクリル酸アルキル）コポリマーからなるエマルション樹脂を配合することを特徴とする、請求項１〜４の何れか一つに記載の爪及び皮膚へ高輝度又は高隠蔽性の装飾又は化粧を施す方法。
【請求項７】
前記転写箔は、感熱によるホットメルト溶融層を持たないコールド箔であることを特徴とする特徴とする請求項１に記載の爪及び皮膚へ高輝度又は高隠蔽性の装飾又は化粧を施す方法。
【請求項８】
塗布厚５０μｍの皮膜を形成させ、２５℃、湿度６５％の環境下で３０分間乾燥した後の、傾斜式ボールタック試験（傾斜角３０°、２５℃）におけるボールナンバーが１以上である粘着性である塗布液と、転写箔又は色材粉末と、を含む爪及び皮膚に対する高輝度又は高隠蔽性の装飾又は化粧を施すための装飾セット又は化粧セット。
【請求項９】
前記塗布液にＯ／Ｗ型のエマルション樹脂が（アクリレーツ／アクリル酸エチルヘキシル）コポリマー、〔アクリレーツ／メタクリル酸アルキル（Ｃ１２−２２）〕コポリマーから選ばれる１種以上含むことを特徴とする、請求項８に記載の爪及び皮膚に対する高輝度又は高隠蔽性の装飾又は化粧を施すための装飾セット又は化粧セット。
【発明の詳細な説明】
【技術分野】
【０００１】
本発明は、爪や皮膚に、任意の描線で高輝度又は高隠蔽性の装飾又は化粧を施す方法、並びに、その装飾又は化粧を施すための装飾セット又は化粧セットに関する。
【背景技術】
【０００２】
従来より、爪や皮膚に任意の描線で装飾又は化粧を施すには、溶媒に染料及び顔料からなる色材と固着樹脂を混合分散した液体をブラシや筆先で爪や皮膚に塗布し、溶媒が揮発することによって描線を定着させる方法が一般的に知られている。その際、キラキラとした高輝度の描線を得るためには、鱗片状のパール顔料、アルミフレーク、ラメ粒子などが色材として配合されている。
しかしながら、これら鱗片状の色材は、描線上に不均一に配向しているため、粒子感が残り連続した光沢感を出すことが出来ない。また、粒子が大きいためブラシや筆先で目詰まりしやすく高濃度に配合することが困難であった。
【０００３】
また、鱗片状の高輝度色材を高濃度に塗布するためには、これらの色材に少量のワックス類やオイルを混合して圧縮成型したプレスパウダーをブラシで塗布する方法が知られている（例えば、アイシャドウ用として市販）。しかし、この方法は、固着樹脂を多量に配合することが出来ないため、塗布後の色材が取れやすいという欠点がある。
【０００４】
一方、高輝度描線を表現するために、例えば、爪や皮膚の塗布面に接着剤を塗布し、その上にアルミ蒸着が施された転写箔を押圧接触することで描線を転写する方法が過去に提案されている（例えば、特許文献１、２参照）。
本発明者らは、上記特許文献１、２に記載される各方法をもとに再現試験を行ったところ、一定の条件下では連続した金属光沢感のある描線が得られたものの、外気温や接着剤の乾燥時間により、転写性にバラつきが生じ、手軽に良好な描線を得ることが困難であった。
また、爪、手の甲、上腕内側など塗布する部位においては、接着性能が異なり安定な転写性能を得ることが出来ないなどの課題があることが判った。このため、接着剤の種類・物性、転写箔の各層の構成を種々変更してテストしてみたが、やはり十分な転写性能を得ることが出来なかった。
【先行技術文献】
【特許文献】
【０００５】
【特許文献１】特開昭６２−２８４６０５号公報（特許請求の範囲、実施例等）
【特許文献２】特開平２−１６９２９０号公報（特許請求の範囲、実施例等）
【発明の概要】
【発明が解決しようとする課題】
【０００６】
本発明は、上記従来技術の課題等に鑑み、これを解消しようとするものであり、爪及び皮膚に任意の描線で高輝度又は高隠蔽性の装飾又は化粧を簡便に施す方法、並びに、その装飾又は化粧を施すための装飾セット又は化粧セットを提供することを目的とする。
【課題を解決するための手段】
【０００７】
本発明者らは、上記従来の課題等に鑑み、鋭意研究を行った結果、既知の塗布容器に充填された特定の配合からなる塗布液を塗布することと、特定の転写箔又は色材を組み合わせることによって、上記目的の爪及び皮膚に任意の描線で高輝度又は高隠蔽性の装飾又は化粧を施すことができることを見い出し、本発明を完成するに至ったものである。
【０００８】
すなわち、本発明は、次の（１）〜（９）に存する。
（１）  少なくとも、水とＯ／Ｗ型のエマルション樹脂を含有する乾燥後もタック性が残存する塗布液を充填した塗布具を用いて、該塗布液を任意の形状・文字として爪、皮膚に塗布した後乾燥させ、タック性の発現した塗布描線上に転写箔を押圧接触させ、箔をはがすことで高輝度又は高隠蔽性の描線を転写することを特徴とする爪及び皮膚へ高輝度又は高隠蔽性の装飾又は化粧を施す方法。
（２）  少なくとも、水とＯ／Ｗ型のエマルション樹脂を含有する乾燥後もタック性が残存する塗布液を充填した塗布具を用いて、該塗布液を任意の形状・文字として爪、皮膚に塗布した後乾燥させ、タック性の発現した塗布描線上に色材粉末を押圧接触させ、塗布描線外の粉末を清掃具で払い落とすことで高輝度又は高隠蔽性の描線を得ることを特徴とする爪及び皮膚へ高輝度又は高隠蔽性の装飾又は化粧を施す方法。
（３）  塗布液が、当該塗布液を用いて塗布厚５０μｍの皮膜を形成させ、２５℃、湿度６５％の環境下で３０分間乾燥した後の、傾斜式ボールタック試験（傾斜角３０°、２５℃）におけるボールナンバーが１以上である粘着性を有することを特徴とする、上記（１）又は（２）に記載の爪及び皮膚へ高輝度又は高隠蔽性の装飾又は化粧を施す方法。
（４）  塗布液のＯ／Ｗ型のエマルション樹脂が（アクリレーツ／アクリル酸エチルヘキシル）コポリマー、〔アクリレーツ／メタクリル酸アルキル（Ｃ１２−２２）〕コポリマーから選ばれる１種以上であることを特徴とする、上記（１）〜（３）の何れか一つに記載の爪及び皮膚へ高輝度又は高隠蔽性の装飾又は化粧を施す方法。
（５）  塗布時の描線は、透明から半透明乳白色であり、乾燥時には白色となることで描線を確認できると共に、描線乾燥の目安が色調（白色度）変化で判別されることを特徴とする上記（１）〜（４）の何れか一つに記載の爪及び皮膚へ高輝度又は高隠蔽性の装飾又は化粧を施す方法。
（６）  描線乾燥の目安を色調（白色度）変化で知らせるため、（スチレン／アクリル酸アルキル）コポリマーからなるエマルション樹脂を配合することを特徴とする上記（１）〜（４）の何れか一つに記載の爪及び皮膚へ高輝度又は高隠蔽性の装飾又は化粧を施す方法。
（７）  前記転写箔は、感熱によるホットメルト溶融層を持たないコールド箔であることを特徴とする特徴とする上記（１）に記載の爪及び皮膚へ高輝度又は高隠蔽性の装飾又は化粧を施す方法。
（８）  塗布厚５０μｍの皮膜を形成させ、２５℃、湿度６５％の環境下で３０分間乾燥した後の、傾斜式ボールタック試験（傾斜角３０°、２５℃）におけるボールナンバーが１以上である粘着性である塗布液と、転写箔又は色材粉末と、を含む爪及び皮膚に対する高輝度又は高隠蔽性の装飾又は化粧を施すための装飾セット又は化粧セット。
（９）  前記塗布液にＯ／Ｗ型のエマルション樹脂が（アクリレーツ／アクリル酸エチルヘキシル）コポリマー、〔アクリレーツ／メタクリル酸アルキル（Ｃ１２−２２）〕コポリマーから選ばれる１種以上含むことを特徴とする、上記（８）に記載の爪及び皮膚に対する高輝度又は高隠蔽性の装飾又は化粧を施すための装飾セット又は化粧セット。
【発明の効果】
【０００９】
本発明によれば、爪や皮膚へ任意の描線で高輝度又は高隠蔽性の装飾又は化粧を簡便に施すことができる方法、並びに、その装飾又は化粧を施すための装飾セット又は化粧セットが提供される。
【図面の簡単な説明】
【００１０】
【図１】本発明の爪及び皮膚へ高輝度又は高隠蔽性の装飾又は化粧を施す方法に用いる塗布具の実施形態の一例を示す縦断面図である。
【発明を実施するための形態】
【００１１】
以下に、本発明の実施形態を詳しく説明する。
本発明の爪及び皮膚へ高輝度又は高隠蔽性の装飾又は化粧を施す方法は、第１実施形態として、少なくとも、水とＯ／Ｗ型のエマルション樹脂を含有する乾燥後もタック性が残存する塗布液を充填した塗布具を用いて、該塗布液を任意の形状・文字として爪、皮膚に塗布した後乾燥させ、タック性の発現した塗布描線上に転写箔を押圧接触させ、箔をはがすことで高輝度又は高隠蔽性の描線を転写することを特徴とするものであり、第２実施形態として、上記第１実施形態と同様の塗布液を充填した塗布具を用いて、該塗布液を任意の形状・文字として爪、皮膚に塗布した後乾燥させ、タック性の発現した塗布描線上に色材粉末を押圧接触させ、塗布描線外の粉末を清掃具で払い落とすことで高輝度又は高隠蔽性の描線を得ることを特徴とするものである。
以下において、「本発明」というときは、上記第１実施形態及び第２実施形態を含むものである。
【００１２】
本発明に用いる塗布液は、少なくとも、Ｏ／Ｗ型のエマルション樹脂と、水（精製水、イオン交換水、純水など）とを含有する乾燥後もタック性（粘着性）が残存する塗布液であることを特徴としている。
本発明において、乾燥後タック性を発現するためには、特定のＯ／Ｗ型のエマルション樹脂を配合する必要がある。用いることができるＯ／Ｗ型のエマルション樹脂としては、例えば、（アクリレーツ／アクリル酸エチルヘキシル）コポリマー、〔アクリレーツ／メタクリル酸アルキル（Ｃ１２−２２）〕コポリマーから選ばれる少なくとも１種が挙げられる。
市販品では、（アクリレーツ／アクリル酸エチルヘキシル）コポリマーであるニカゾールＭＨ−６０１０、ＴＳ−６２０（日本カーバイド社製、エマルション樹脂）、〔アクリレーツ／メタクリル酸アルキル（Ｃ１２−２２）〕コポリマーであるＳＯＬＴＥＸ  ＯＰＴ（ダウ・ケミカル社製、エマルション樹脂）などを用いることができる。
【００１３】
本発明の塗布液としては、上記Ｏ／Ｗ型のエマルション樹脂と水を主成分とするが、これらのＯ／Ｗ型のエマルション樹脂は塗布液全量に対して、（固形分量で）１０〜７０質量％の範囲で配合することが好ましい。
このＯ／Ｗ型のエマルション樹脂の配合量が１０質量％未満の場合は、乾燥後のタック性が不足し、次の作業工程である転写箔の剥離が不十分であったり、または、高輝度又は高隠蔽性の色材の定着が弱く簡単に取れてしまうという問題が生じ、一方、Ｏ／Ｗ型のエマルション樹脂の配合量が７０質量％を超えて多すぎる場合は、塗布体の先にて乾燥固化しやすく、安定した描線を作ることが困難となるため、いずれも好ましくない。
【００１４】
本発明における塗布液としては、上記Ｏ／Ｗ型のエマルション樹脂の他に、任意成分として、粘着力強化のための既知の水溶性樹脂を加えても良く、また、描線の乾燥性をあげるためにエタノールを加えてもかまわない。ただし、エタノールを多量に加えると、前述のＯ／Ｗ型のエマルション樹脂が不安定となり、乾燥後十分なタック性が得られなくなるため、塗布液全量に対して、２０質量％以内に止めるのが好ましい。
この他、本塗布液には、既知の防腐剤や粘度調整のための増粘剤を組み合わせても良いが、最終的には乾燥後のタック性が残る必要があるため、材料の選定には好適な組み合わせとなるように調整する。また、粘着性を調整するために既知の水溶性樹脂を併用してもかまわない。ここでいう既知の水溶性樹脂は乾燥によってしだいに粘度が上がり、乾燥後はタック性を失ってしまうため単独使用では本発明の機能は果たさないが、乾燥初期のタック性向上と箔等の転写後の固着性アップのために補助的に配合することが可能である。
たとえば東亜合成社製、ジュリマーＡＴ−２１０（アクリル酸アルキルコポリマーアンモニウム）や日本触媒社製、ＰＶＰ−Ｋ９０（ポリビニルピロリドン）等が使用可能である。
【００１５】
本発明に用いる塗布液は、少なくとも、水とＯ／Ｗ型のエマルション樹脂、並びに、必要に応じて、上記各配合成分、残部を水として含有するものであるが、更に好ましくは、描線乾燥の目安を色調（白色度）変化で判別することができるようにするために、（スチレン／アクリル酸アルキル）コポリマーからなるエマルション樹脂を配合することが望ましい。
本発明の塗布液において、主成分となる上記Ｏ／Ｗ型のエマルション樹脂は、一般的に乳白色をしているが、着色性は若干弱く、塗布描線が若干わかりにくいといったことがある。ここで、染料、顔料等の色材を配合する方法が考えられるが、この場合、後工程での転写等の描線の品質に悪影響を及ぼすことがある。また、描線が乾いたか乾いていないかの判断がつきにくいため、アクリル系エマルション樹脂である（スチレン／アクリル酸アルキル）コポリマーからなるエマルション樹脂を配合することが望ましい。
【００１６】
用いることができる（スチレン／アクリル酸アルキル）コポリマーとしては、市販品でＲＯＭＳＰＨＥＲＥ  ＰＧＬ、ＯＰＵＬＹＮ  ３０５（以上、ダウ・ケミカル社製、エマルション樹脂）などを用いることができる。
この（スチレン／アクリル酸アルキル）コポリマーの配合量としては、塗布液全量に対して、塗布液全量に対して、（固形分量で）２．５〜１０質量％の範囲で配合することが好ましい。
この（スチレン／アクリル酸アルキル）コポリマーの配合量が２．５質量％未満の場合は、着色力が弱く効果が不十分である、一方、１０質量％を超えて多い場合は、乾燥後の塗布面タック性を阻害する要因となるためやはり好ましくない。
【００１７】
上記（スチレン／アクリル酸アルキル）コポリマーを配合することにより、塗布時には薄く白い描線であるが室温下で２分間経過するに従い白さが明確に増し、乾燥後は一定の白さとなる。このため、塗布箇所がわかるとともに描線の乾燥状態が把握できるため、後工程の箔転写の品質を安定させることができる。
この（スチレン／アクリル酸アルキル）コポリマーを上記水とＯ／Ｗ型のエマルション樹脂を含有する塗布液に配合することにより、描線乾燥の目安を色調（白色度）変化で判別することができることとなる。具体的には、塗布時には透明から半透明乳白色（薄く白い描線）となるものであるが室温下で数分間（２分間）程度経過するに従い白さが明確に増し、乾燥後は一定の白さ（白色）となる。このため塗布箇所がわかるとともに描線の乾燥状態が把握できるため、描線乾燥の目安を色調（白色度）変化で簡便に判別することができ、後工程の箔転写、色材の押圧接触などの品質を安定させることができる。
【００１８】
本発明において、乾燥後もタック性が残存する塗布液とは、具体的には、当該塗布液を用いて塗布厚５０μｍの皮膜を形成させ、２５℃、湿度６５％の環境下で３０分間乾燥した後の、傾斜式ボールタック試験（傾斜角３０度、２５℃）におけるボールナンバーが１以上となる塗布液をいうものである。
本発明（後述する実施例を含む）における傾斜式ボールタック試験は、ＪＩＳ  Ｚ  ０２３７：２００９で採用されている測定法である。この測定法は、傾斜角２０度、３０度または４０度の傾斜坂を備えた三角形の装置の頂上に、ＪＩＳ  Ｇ  ４８０５に規定された高炭素クロム軸受鋼鋼材の２種でＪＩＳ  Ｂ  １５０１「ボールの呼び」が１／１６から１までの大きさの鋼球のうち、５／６４、７／６４、９／６４、１５／６４及び１７／６４を除いた合計３１種のボールを置き、ボールが助走路（１００ｍｍ）を転がり、助走路に続く試験片の粘着面（１００ｍｍ）上で停止した「ボール呼び」の３２倍の数値を「ボールナンバー」といい、試験結果は停止した最大のボールナンバーを持って表すものである。この方法は、Ｊ．Ｄｏｗ法ともよばれる。
本発明では、上記組成の塗布液を用いて塗布厚５０μｍの皮膜を形成させ、２５℃、湿度６５％の環境下で３０分間乾燥した後の、上記測定法により傾斜式ボールタック試験（傾斜角３０度、２５℃）におけるボールナンバーが１以上となる粘着性を有する塗布液となるものが望ましい。粘着性は強ければ強いほど良いため、ボールナンバーの上限は可能な限り大きい方が好ましい。
上記ボールナンバーとなる粘着性を有する塗布液の調整は、塗布液に配合する上記Ｏ／Ｗ型のエマルション樹脂の種類及びその量、その他の配合成分を好適に組み合わせことなどにより調製することができる。
【００１９】
本発明に用いる塗布液は、常法により調製することができ、例えば、塗布具に充填して、爪や皮膚に塗布される。
用いることができる塗布具としては、適量となる塗布液を任意の形状・文字として爪、及び／又は皮膚に塗布できるものであれば、特に限定されず、例えば、塗布液を刷毛付きボトル容器に充填した塗布具、筆穂やペン芯などの塗布手段（塗布先）を備えた塗布容器に充填した塗布具などを挙げることができる。
【００２０】
具体的には、任意の文字、図柄を塗布するためには、刷毛のついたボトルや容器本体の先にバルブ機構を介して筆やペン型等の塗布先が設けられた容器に充填した塗布具が好ましい。
例えば、図１に示す、塗布具Ａを挙げることができる。この塗布具Ａは、先軸３と後軸４を組み合わせることで塗布液を貯留すると共に弁棒５、塗布先となるペン型の塗布部６、口金７、中芯８、攪拌ボール９等を保持するごく一般のペンタイプの塗布具の構成となっている。ペン型の塗布部６を皮膚等に押圧することにより、弁棒５が開き、塗布液が塗布部６に供給されて塗布されることとなる。勿論本実施形態はこの塗布具のみならず他の形態の塗布具であっても良いものある。キャップ本体２とキャップ飾り具１が嵌合し一体のキャップとなる。キャップは先軸３と嵌合することで、塗布部６を囲繞し外部空間との空気の流通を遮断することができるので、塗布部６の乾燥等を防ぐことができる。
【００２１】
本発明では、使用者は、上記各塗布具の塗布先から本発明の塗布液を爪及び／又は皮膚に任意の形状（図柄等）・文字を描画した後、室温下（２５℃）にて乾燥させる。好ましくは、少なくとも１分間、通常１〜１０分間乾燥させることが望ましく、更に好ましくは、１〜５分間が望ましい。従来の技術では、乾燥時間で接着剤の粘着性が刻々と変わってしまい、早すぎると粘着性が弱く転写箔を転写することできなかった。逆に、乾燥時間が長いと固まってしまうためやはり転写できなくなり、ラメ粒子の付着も困難となっていた。従来において、良好に転写等するには、一定の乾燥時間の範囲で作業を行う必要があり、これらの時間は外気温、湿度にも左右されるため容易ではなかった。本発明では、外気温、湿度によって初期の乾燥時間に差は出るものの、乾燥後はタック性が持続するため、微妙な乾燥時間を気にすることなく安定した品質での転写等が可能となるものである。
【００２２】
本発明では、塗布面が乾燥したあとは、第１実施形態では、タック性の発現した塗布描線上に転写箔を押圧接触させ、箔をはがすことで高輝度又は高隠蔽性の描線を転写することにより目的の爪や皮膚に任意の描線で高輝度又は高隠蔽性の装飾又は化粧を施すことができ、また、第２実施形態では、タック性の発現した塗布描線上に色材粉末を押圧接触させ、塗布描線外の粉末を清掃具で払い落とすことで高輝度又は高隠蔽性の描線を得ることにより目的の爪や皮膚に任意の描線で高輝度又は高隠蔽性の装飾又は化粧を施すことができるものとなる。
本発明の第１実施形態において、用いる転写箔は、高輝度又は高隠蔽性のものを転写できるものであれば、特に限定されず、例えば、１）基材であるＰＥＴなどの樹脂フィルムに、２）着色層（剥離層）、３）アルミ蒸着層、４）接着層の順にコーティングされている薄いフィルム、あるいは、アルミ蒸着層の無いいわゆるピグメントホイルと呼ばれるフィルムを挙げることができる。一般的には、１）のＰＥＴ等面から熱を加えた版で、２）着色層（剥離層）及び４）接着層の樹脂を加熱溶融させ、非転写物に図柄等を転写されるが、本発明ではこの２）着色層（剥離層）及び４）接着層の樹脂層を熱によらず簡単に剥離できるようにする、感熱によるホットメルト溶融層を持たないコールド箔であるものが好ましい。具体的には、樹脂層を薄くしたり、凝集破壊しやすいようシリカを配合したりすることで、より剥離しやすくすることができる。上記着色層の色材は、工業用途に使用できる、いわゆる染料・顔料でもよく、また、より望ましい色材としては、酸化チタン、酸化鉄、コンジョウ、グンジョウ、D&C Black No. 2.、FD&C Blue No. 1およびレーキ顔料、FD & C Yellow No.5およびレーキ顔料、FD & C Yellow No.6およびレーキ顔料、D & C Red No.6、D & C Red No.7、D & C Red No.34、D & C Red No.30、といった化粧品で使用できる色材が好ましい。
本第１実施形態では、高輝度又は高隠蔽性の描線を得るためにアルミ蒸着した転写箔を用いているが、蒸着層を設けないで着色層と接着層だけで構成する上記のピグメントホイルを用いることも何ら問題ない。タック性の出た描線の表面に連続した着色層が転写されるため、光沢のある描線を得ることができる。
【００２３】
本発明の第２実施形態では、タック性の出た描線表面に、例えば、鱗片状のパール顔料、アルミフレーク、ラメ粒子、高隠蔽性顔料などの色材をふりかけ軽く押圧した後、筆やティッシュ、刷毛等の清掃具で余分な色材を取り除くと、描線上に高密度に色材が残る。このため、液体に分散した状態で塗布した描線に比べ、高輝度又は高隠蔽性（高濃度）の描線を得ることができる。また、塗布液が乾燥した面は上記タック性が強く残っているため色材が固定されており、前述のプレスパウダーに比べて皮膚等から取れにくい描線を得ることができる。
【００２４】
このように構成される本発明方法では、爪や皮膚に任意の描線で高輝度又は高隠蔽性の装飾又は化粧を簡便に施すことができるものとなる。
また、本発明の装飾セット又は化粧セットは、爪や皮膚に任意の描線で高輝度又は高隠蔽性の装飾又は化粧を簡便に施すためものであり、上記のような塗布液を充填した容器又は塗布具、並びに、インクジェットカートリッジ及びインクジェットプリンターと、高輝度又は高隠蔽性の描線を得るためにアルミ蒸着した転写箔、ピグメントホイル、鱗片状のパール顔料、アルミフレーク、ラメ粒子、高隠蔽性顔料などの色材粉末とを組み合わせたセットにすることによって、本発明方法の実施を容易に行うことが出来る。
【実施例】
【００２５】
次に、実施例により、本発明を更に詳述するが、本発明は下記実施例等により限定されるものではない。
【００２６】
〔実施例１〕
Ｏ／Ｗ型エマルション樹脂                                    ３０．０質量％
〔ＳＯＬＴＥＸ  ＯＰＴ、ダウ・ケミカル社製、アクリレーツ／メタクリル酸アルキル（Ｃ１２−２２）コポリマー、固形分量４８％〕
エタノール                                                  １０．０質量％
（スチレン／アクリル酸アルキル）コポリマー                  ２０．０質量％
〔ＲＯＭＳＰＨＥＲＥ  ＰＧＬ、ダウ・ケミカル社製、固形分量２５％〕
水（精製水）                                                ２４．０質量％
粘着性調整樹脂（ジュリマー  ＡＴ−２１０、東亞合成社製）    １５．０質量％
ヒドロキシエチルセルロース（増粘剤）                          ０．１質量％
フェノキシエタノール（防腐剤）                                ０．９質量％
上記原料成分を混合撹拌し塗布液を得た。
上述の傾斜式ボールタック測定法で、タック性を測定したところ、ボールナンバーが１であった。
この塗布液をバルブ機構を介し先端にポリアセタール樹脂からなるペン型の塗布先が設けられた図１に示す容器に充填し塗布具を作製した。
次に、塗布液をペン型の塗布先から出しながら腕上に任意の図柄を描いた。
室温下で、２分間の乾燥後、金色の転写箔（村田金箔社製、コールド箔ＮＳＡ−６）を押圧しゆっくり剥がしたところ、腕上には高輝度かつ高隠蔽性の金色描線が転写された。同様に１０分間の乾燥後、及び２０分間の乾燥後に転写箔を押圧しゆっくり剥がしたところ、時間に関係なく腕上には高輝度かつ高隠蔽性の金色描線が転写された。
上記腕上での塗布時には、塗布液は透明から半透明乳白色（薄く白い描線）となるものであったが室温下で上記２分間程度経過するに従い白さが明確に増し、乾燥後は一定の白さ（白色）となっており、塗布箇所が簡単にわかるとともに描線の乾燥状態が把握でき、描線乾燥の目安を色調（白色度）変化で簡便に判別することができることがわかった。なお、この色調（白色度）変化による判別は、下記実施例２〜５でも同様に簡便に判別することができた。
【００２７】
〔実施例２〕
上記実施例１で得られた塗布液、塗布具を用い、同様に塗布液を塗布先から出しながら腕上に任意の図柄を描いた。
室温下で、２分間の乾燥後、銀色のラメ粉末（ダイヤ工業社製、ダイヤモンドピースＨ−５５ＵＣ、平均粒度１５０μｍ）をふりかけ、ティッシュペーパーで押圧した後、余剰のラメ粉末を刷毛で落としたところ、腕上には高輝度かつ高隠蔽性の銀色の描線が残った。
【００２８】
〔実施例３〕
上記実施例１における、Ｏ／Ｗ型エマルション樹脂３０％を下記のエマルション樹脂３０％に置換えた他は実施例１と同配合で混合撹拌し塗布液を得た。
Ｏ／Ｗ型エマルション樹脂                                    ３０．０質量％
〔ニカゾール  ＭＨ−６０１０、日本カーバイド社製、（アクリレーツ／アクリル酸エチルヘキシル）コポリマー、固形分量５８％〕
この塗布液を上述の傾斜式ボールタック測定法で、タック性を測定したところ、ボールナンバーが２であった。
実施例１と同様にこの塗布液をバルブ機構を介し先端にポリアセタール樹脂からなるペン型の塗布先が設けられた図１に示す容器に充填し塗布具を作製した。
次に、塗布液をペン型の塗布先から出しながら腕上に任意の図柄を描いた。
室温下で、２分間の乾燥後、金色の転写箔（村田金箔社製、コールド箔ＮＳＡ−６）を押圧しゆっくり剥がしたところ、腕上には高輝度かつ高隠蔽性の金色描線が転写された。
【００２９】
〔実施例４〕
上記実施例１における、Ｏ／Ｗ型エマルション樹脂３０％を下記のエマルション樹脂３０％に置換えた他は実施例１と同配合で混合撹拌し塗布液を得た。
Ｏ／Ｗ型エマルション樹脂                                    ３０．０質量％
〔ニカゾール  ＴＳ−６２０、日本カーバイド社製、（アクリレーツ／アクリル酸エチルヘキシル）コポリマー、固形分量５８％〕
この塗布液を上述の傾斜式ボールタック測定法で、タック性を測定したところ、ボールナンバーが２であった。
実施例１と同様にこの塗布液をバルブ機構を介し先端にポリアセタール樹脂からなるペン型の塗布先が設けられた図１に示す容器に充填し塗布具を作製した。
次に、塗布液をペン先から出しながら腕上に任意の図柄を描いた。
室温下で、２分間の乾燥後、金色の転写箔（村田金箔社製、コールド箔ＮＳＡ−６）を押圧しゆっくり剥がしたところ、腕上には高輝度かつ高隠蔽性の金色描線が転写された。
【００３０】
〔実施例５〕
上記実施例１における、粘着性調整樹脂（ジュリマー  ＡＴ−２１０、東亞合成社製）１５％をＰＶＰ−Ｋ９０（日本触媒社製）２％に変更し、差分１３％を水（精製水）に置き換えた（水分合計３７％）他は実施例１と同配合で混合撹拌し塗布液を得た。
この塗布液を上述の傾斜式ボールタック測定法で、タック性を測定したところ、ボールナンバーが２であった。
実施例１と同様にこの塗布液をバルブ機構を介し先端にポリアセタール樹脂からなるペン型の塗布先が設けられた図１に示す容器に充填し塗布具を作製した。
次に、塗布液をペン先から出しながら腕上に任意の図柄を描いた。
室温下で、２分間の乾燥後、金色の転写箔（村田金箔社製、コールド箔ＮＳＡ−６）を押圧しゆっくり剥がしたところ、腕上には高輝度かつ高隠蔽性の金色描線が転写された。
【００３１】
〔実施例６〕
上記実施例１と同じ塗布液及び塗布具を用いて、腕上に任意の図柄を描いた。
室温下で、２分間の乾燥後、緑色のピグメントホイル（村田金箔社製、ＧＦ−１７７グリーン）を押圧しゆっくり剥がしたところ、腕上には高隠蔽性の緑色描線が転写された。
【００３２】
〔実施例７〕
上記実施例５と同じ塗布液を、インクカートリッジＩＣＢＫ５７（ＥＰＳＯＮ社製）を丁寧に洗浄したものに充填し、これをＰＸ−Ｗ８０００プリンター（ＥＰＳＯＮ社製）を一部改造したものにセットした。このプリンターにより手の甲に任意の図柄を描かせ、室温下で、２分間の乾燥後、金色の転写箔（村田金属製、コールド箔ＮＳＡ−６）を押圧しゆっくり剥がしたところ、手の甲には高輝度かつ高隠蔽性の金色図画が転写された。
【００３３】
〔比較例１〕
上記実施例１における、乾燥後タック性の出るＯ／Ｗ型エマルション樹脂３０％を下記の一般的なエマルション樹脂３０％に置換えた他は実施例１と同配合で混合撹拌し塗布液を得た。
Ｏ／Ｗ型エマルション樹脂                                    ３０．０質量％
〔ヨドゾール  ＧＨ８００Ｆ、アクゾノーベル社製、アクリル酸アルキルコポリマーアンモニウム、固形分量４５％〕
この塗布液を上述の傾斜式ボールタック測定法で、タック性を測定したところ、ボールナンバーが１よりも小さく測定不可能であった。すなわち、乾燥後のタック性は発現しなかった。
実施例１と同様にこの塗布液をバルブ機構を介し先端にポリアセタール樹脂からなるペン型の塗布先が設けられた図１に示す容器に充填し塗布具を作製した。
次に、塗布液をペン型の塗布先から出しながら腕上に任意の図柄を描いた。
室温下で、２分間の乾燥後、金色の転写箔（村田金箔社製、コールド箔ＮＳＡ−６）を押圧しゆっくり剥がしたところ、箔は転写されなかった。また１０分間、２０分間乾燥したのちに箔を押圧しゆっくり剥がしたがやはり箔は転写されなかった。２分後では乾燥が不十分で液の粘度が低く十分なタック性が発現せず、１０分乃至２０分後では液が乾燥してしまって樹脂皮膜はタック性のない表面状態になっているためやはり箔は転写できない。この間にちょうど良い粘着性の出るポイントがあると思われるが、塗布厚、温度、湿度によってこの時間が変化するため安定した品質で転写するのは非常に困難であった。
【００３４】
〔比較例２〕
上記実施例１で得られた塗布液、塗布具を用い、同様に塗布液をペン型の塗布先から出しながら腕上に任意の図柄を描いた。
室温下で、２分間の乾燥後、一般的に使用される金色の熱転写性転写箔（カタニ産業社製、ＦＩＮＥ  ＦＯＩＬ  ＳＴ−４−Ｈ）を押圧しゆっくり剥がしたが、箔は転写されなかった。一般に使用される熱転写性転写箔は、基材であるＰＥＴフィルムと剥離層の強度が強く加熱により剥離層を溶融することで転写することができるが、本発明の塗布液のタック性だけでは剥離させることが出来なかったものと考えられる。
【産業上の利用可能性】
【００３５】
爪や皮膚に任意の描線で高輝度又は高隠蔽性の装飾又は化粧を任意の色で施すことができる。
【符号の説明】
【００３６】
Ａ  塗布具
１  キャップ飾り具
２  キャップ本体
３  先軸
４  後軸
５  弁棒
６  塗布芯
７  口金
８  中芯
９  攪拌ボール
【図１】
2014065700.tif 000003